(57)【特許請求の範囲】
【請求項１】
シリカ殻からなる立方体状の中空粒子の低屈折率及び透光性を利用した反射防止コーティング材であって、
３０ｎｍから３００ｎｍまでの範囲の外径を有する前記シリカ殻からなる立方体状の中空粒子を有機合成樹脂塗料中に均一に分散してなることを特徴とする反射防止コーティング材。
【請求項２】
シリカ殻からなる立方体状の中空粒子の低屈折率、透光性及び二次粒子の乱反射を利用した防眩コーティング材であって、
３０ｎｍから３００ｎｍまでの範囲の外径を有する前記シリカ殻からなる立方体状の中空一次粒子が凝集した０．５μｍ〜５０μｍの範囲内の大きさを有する二次粒子を有機合成樹脂塗料中に均一に分散してなることを特徴とする防眩コーティング材。
【請求項３】
シリカ殻からなる立方体状の中空粒子の低屈折率及び透光性を利用した反射防止コーティング材であって、
３０ｎｍから３００ｎｍまでの範囲の外径を有する前記シリカ殻からなる立方体状の中空一次粒子が凝集した０．５μｍ〜５０μｍの範囲内の大きさを有する二次粒子を破砕して３００ｎｍ以下の粒子としたものを有機合成樹脂塗料中に均一に分散してなることを特徴とする反射防止コーティング材。
【請求項４】
シリカ殻からなる立方体状の中空粒子の低屈折率及び透光性を利用した反射防止コーティング材であって、
３０ｎｍから３００ｎｍまでの範囲の外径を有する前記シリカ殻からなる立方体状の中空一次粒子が凝集した０．５μｍ〜５０μｍの範囲内の大きさを有する二次粒子を、ミクロンレベルの大きさのビーズを用いたビーズミルで解砕して一次粒子としたものを有機合成樹脂塗料中に均一に分散してなることを特徴とする反射防止コーティング材。
【請求項５】
請求項２に記載の防眩コーティング材を塗布してなる塗膜と、請求項１、請求項３または請求項４に記載の反射防止コーティング材を塗布してなる塗膜を積層してなることを特徴とする反射防止膜。
【請求項６】
シリカ殻からなる立方体状の中空粒子の低屈折率及び透光性を利用した反射防止フィルムであって、
３０ｎｍから３００ｎｍまでの範囲の外径を有する前記シリカ殻からなる立方体状の中空粒子を有機合成樹脂フィルム中に均一に分散してなることを特徴とする反射防止フィルム。
【請求項７】
シリカ殻からなる立方体状の中空粒子の低屈折率、透光性及び二次粒子の乱反射を利用した防眩フィルムであって、
３０ｎｍから３００ｎｍまでの範囲の外径を有する前記シリカ殻からなる立方体状の中空一次粒子が凝集した０．５μｍ〜５０μｍの範囲内の大きさを有する二次粒子を有機合成樹脂フィルム中に均一に分散してなることを特徴とする防眩フィルム。
【請求項８】
シリカ殻からなる立方体状の中空粒子の低屈折率及び透光性を利用した反射防止フィルムであって、
３０ｎｍから３００ｎｍまでの範囲の外径を有する前記シリカ殻からなる立方体状の中空一次粒子が凝集した０．５μｍ〜５０μｍの範囲内の大きさを有する二次粒子を破砕して３００ｎｍ以下の粒子としたものを有機合成樹脂フィルム中に均一に分散してなることを特徴とする反射防止フィルム。
【請求項９】
シリカ殻からなる立方体状の中空粒子の低屈折率及び透光性を利用した反射防止フィルムであって、
３０ｎｍから３００ｎｍまでの範囲の外径を有する前記シリカ殻からなる立方体状の中空一次粒子が凝集した０．５μｍ〜５０μｍの範囲内の大きさを有する二次粒子を、ミクロンレベルの大きさのビーズを用いたビーズミルで解砕して一次粒子としたものを有機合成樹脂フィルム中に均一に分散してなることを特徴とする反射防止フィルム。
【請求項１０】
請求項７に記載の防眩フィルムと、請求項６、請求項８または請求項９に記載の反射防止フィルムを積層してなることを特徴とする反射防止フィルム。
【発明の詳細な説明】
【技術分野】
【０００１】
本発明は、約１０ｎｍから約３００ｎｍまでの範囲の外径を有するシリカ殻からなる立方体状の中空粒子の低屈折率、透光性及び乱反射を利用した、反射防止コーティング材、防眩コーティング材、反射防止膜、反射防止フィルム及び防眩フィルムに関するものである。ここで、「立方体状」とは、立方体に限らず面で囲まれた立方体に似た形状を意味するものとする。
【背景技術】
【０００２】
従来、ブラウン管式テレビ・パソコン用ＣＲＴモニター等のＣＲＴ表示装置、液晶テレビ・パソコン用液晶モニター等の液晶表示装置、或いはプラズマディスプレイ等のプラズマ式表示装置において、画面に室内照明等が映り込むのを防止するとともにコントラストを大きくして表示装置を見やすくするために、表面に反射防止膜が使用されている。
【０００３】
ここで、狭い意味での反射防止（Anti‐Reflection：ＡＲ）膜としては、λ／４（４分の１波長）干渉を利用した光学多層膜や、微細な気孔を形成して屈折率を１．２〜１．３程度に低下させることによって反射防止効果を得る多孔質反射防止膜が知られている。また、広い意味での反射防止膜としては、いわゆる防眩（Anti‐Glare：ＡＧ）膜として、シリカ粒子を塗料等のバインダーに分散させ、それをコーティングすることによって形成されるものが知られている。
【０００４】
しかし、反射防止（以下、「ＡＲ」ともいう。）効果と防眩（以下、「ＡＧ」ともいう。）効果とを兼ね備えた反射防止膜を形成しようとすると、製造プロセスが増えてコストも大幅に増大してしまうという問題があった。これに対して、特許文献１においては、シリカ微粒子をゾルーゲル法による調整後のゾル液に混合し、基板上にコーティングして焼成することによって形成される反射防止膜の発明について開示している。
【０００５】
これによって、ＡＲ効果とＡＧ効果とを兼ね備えた反射防止膜を、簡単な製造プロセスで得られるとしている。しかし、特許文献１にかかる反射防止膜においては、微粒子として中実のシリカ微粒子を使用しているため、反射防止膜の屈折率が高くなり、目的とする反射防止効果を得ることができない。
【０００６】
そこで、特許文献２においては、低屈折率のシリカ系微粒子を得るために、外殻内部に空洞を有する中空で球状のシリカ系微粒子の製造方法及びそのシリカ系微粒子を用いた被膜形成用塗料並びに被膜付基材の発明について開示している。この製造方法によって得られるシリカ系微粒子は、平均粒子径が５ｎｍ〜５００ｎｍの範囲内にあり、屈折率が１．１５〜１．３８の範囲内にあって、かかるシリカ系微粒子と被膜形成用マトリックスとを含んでなる被膜は、低屈折率で透明性・反射防止性能にも優れているとしている。
【特許文献１】特開平１０−１３３００２号公報
【特許文献２】特開２００６−２１９３８号公報
【発明の開示】
【発明が解決しようとする課題】
【０００７】
しかしながら、上記特許文献２に記載の技術におけるシリカ系微粒子は、中空であることから屈折率は低いが、球状であるため入射した可視光線の屈折が起きやすく、透明度が悪くなり、また球状であるため充填性にも劣る。更に、このシリカ系微粒子は、上記特許文献２にも記載されているように複雑な製造工程によって製造されるため極めてコストが高くなり、低コストが要求される用途には使用することが困難であるという問題点があった。
【０００８】
そこで、本発明は、低コストで製造されるシリカ殻からなる立方体状の中空粒子の低屈折率及び透光性或いは二次粒子の乱反射を利用した、低コストが要求される用途にも使用することができる反射防止コーティング材、防眩コーティング材、反射防止膜、反射防止フィルム及び防眩フィルムを提供することを課題とするものである。
【課題を解決するための手段】
【０００９】
請求項１の発明にかかる反射防止コーティング材は、シリカ殻からなる立方体状の中空粒子の低屈折率及び透光性を利用した反射防止コーティング材であって、３０ｎｍから３００ｎｍまでの範囲の外径を有する前記シリカ殻からなる立方体状の中空粒子を有機合成樹脂塗料中に均一に分散してなるものである。
【００１０】
請求項２の発明にかかる防眩コーティング材は、シリカ殻からなる立方体状の中空粒子の低屈折率、透光性及び二次粒子の乱反射を利用した防眩コーティング材であって、３０ｎｍから３００ｎｍまでの範囲の外径を有する前記シリカ殻からなる立方体状の中空一次粒子が凝集した０．５μｍ〜５０μｍの範囲内の大きさを有する二次粒子を有機合成樹脂塗料中に均一に分散してなるものである。
【００１１】
請求項３の発明にかかる反射防止コーティング材は、シリカ殻からなる立方体状の中空粒子の低屈折率及び透光性を利用した反射防止コーティング材であって、３０ｎｍから３００ｎｍまでの範囲の外径を有する前記シリカ殻からなる立方体状の中空一次粒子が凝集した０．５μｍ〜５０μｍの範囲内の大きさを有する二次粒子を破砕して３００ｎｍ以下の粒子としたものを有機合成樹脂塗料中に均一に分散してなるものである。
【００１２】
請求項４の発明にかかる反射防止コーティング材は、シリカ殻からなる立方体状の中空粒子の低屈折率及び透光性を利用した反射防止コーティング材であって、３０ｎｍから３００ｎｍまでの範囲の外径を有する前記シリカ殻からなる立方体状の中空一次粒子が凝集した０．５μｍ〜５０μｍの範囲内の大きさを有する二次粒子を、ミクロンレベルの大きさのビーズを用いたビーズミルで解砕して一次粒子としたものを有機合成樹脂塗料中に均一に分散してなるものである。
【００１３】
請求項５の発明にかかる反射防止膜は、請求項２に記載の防眩コーティング材を塗布してなる塗膜と、請求項１、請求項３または請求項４に記載の反射防止コーティング材を塗布してなる塗膜を積層してなるものである。
【００１４】
請求項６の発明にかかる反射防止フィルムは、シリカ殻からなる立方体状の中空粒子の低屈折率及び透光性を利用した反射防止フィルムであって、３０ｎｍから３００ｎｍまでの範囲の外径を有する前記シリカ殻からなる立方体状の中空粒子を有機合成樹脂フィルム中に均一に分散してなるものである。
【００１５】
請求項７の発明にかかる防眩フィルムは、シリカ殻からなる立方体状の中空粒子の低屈折率、透光性及び二次粒子の乱反射を利用した防眩フィルムであって、３０ｎｍから３００ｎｍまでの範囲の外径を有する前記シリカ殻からなる立方体状の中空一次粒子が凝集した０．５μｍ〜５０μｍの範囲内の大きさを有する二次粒子を有機合成樹脂フィルム中に均一に分散してなるものである。
【００１６】
請求項８の発明にかかる反射防止フィルムは、シリカ殻からなる立方体状の中空粒子の低屈折率及び透光性を利用した反射防止フィルムであって、３０ｎｍから３００ｎｍまでの範囲の外径を有する前記シリカ殻からなる立方体状の中空一次粒子が凝集した０．５μｍ〜５０μｍの範囲内の大きさを有する二次粒子を破砕して３００ｎｍ以下の粒子としたものを有機合成樹脂フィルム中に均一に分散してなるものである。
【００１７】
請求項９の発明にかかる反射防止フィルムは、シリカ殻からなる立方体状の中空粒子の低屈折率及び透光性を利用した反射防止フィルムであって、３０ｎｍから３００ｎｍまでの範囲の外径を有する前記シリカ殻からなる立方体状の中空一次粒子が凝集した０．５μｍ〜５０μｍの範囲内の大きさを有する二次粒子を、ミクロンレベルの大きさのビーズを用いたビーズミルで解砕して一次粒子としたものを有機合成樹脂フィルム中に均一に分散してなるものである。
【００１８】
請求項１０の発明にかかる反射防止フィルムは、請求項７に記載の防眩フィルムと、請求項６、請求項８または請求項９に記載の反射防止フィルムを積層してなるものである。
【発明の効果】
【００２０】
請求項１の発明にかかる反射防止コーティング材は、シリカ殻からなる立方体状の中空粒子の低屈折率及び透光性を利用した反射防止コーティング材であって、３０ｎｍから３００ｎｍまでの範囲の外径を有するシリカ殻からなる立方体状の中空粒子を有機合成樹脂塗料中に均一に分散してなる。
【００２１】
本発明者らは、先に、緻密なシリカ殻からなり、ナノサイズの粒子径でかつ分散性に優れた、高分散シリカナノ中空粒子及びそれを製造する方法についての発明をし、その発明について特許出願をしている（特開２００５−２６３５５０号公報）。この発明にかかる高分散シリカナノ中空粒子の製造方法の概略について、図５を参照して説明する。図５は、高分散シリカナノ中空粒子の製造方法の概略を示す説明図である。
【００２２】
図５に示されるように、まずコア粒子となる炭酸カルシウム微粒子を結晶成長させる。ここで生成させる炭酸カルシウムの結晶はカルサイトであり六方晶系であるが、合成条件を制御することにより、あたかも立方晶系であるかのような形状、即ち「立方体状」に成長させることができる。ここで、「立方体状」とは、上述したように、立方体に限らず面で囲まれた立方体に似た形状をいう。この炭酸カルシウムの外径が２０ｎｍ〜２００ｎｍとなるように結晶成長させた後に、ゾル−ゲル法によりシリコンアルコキシドを用いて、炭酸カルシウム微粒子にシリカをコーティングする。
【００２３】
続いて、これを水に分散させて酸を添加して内部の炭酸カルシウムを溶解させて流出させることによって、立方体状のシリカ中空粒子が形成される。最後に、８００℃で焼成し溶解した炭酸カルシウムが流出した孔を塞ぐことによって、緻密なシリカ殻からなるシリカ中空粒子１０が製造される。シリカ中空粒子１０の中空部分１２の内径は、コア粒子の炭酸カルシウム微粒子の外径２０ｎｍ〜２００ｎｍであり、緻密なシリカ殻１１の厚さは１ｎｍ〜５ｎｍ、厚くても５ｎｍ〜２０ｎｍ前後であるため、シリカ中空粒子１０の外径は３０ｎｍ〜３００ｎｍとなる。
【００２４】
このように、本発明者らの発明にかかる緻密なシリカ殻からなるシリカ中空粒子１０は、極めて簡単な製造工程で製造することができることから、上記特許文献２に開示されたシリカ系微粒子と比較して数分の一程度の低コストで製造できる。従って、この緻密なシリカ殻からなるシリカ中空粒子１０を用いた反射防止コーティング材も、極めて低コストで製造することができる。
【００２５】
このシリカ中空粒子１０を有機合成樹脂塗料中に均一分散することによって、基板に塗布した場合にシリカ中空粒子１０が単層で分散した厚さ０．５μｍ〜２．０μｍ程度の透明な有機合成樹脂塗膜が形成される。この塗膜の屈折率は、内部に空気を含んだシリカ中空粒子１０が均一に分散しているため、１．２〜１．３程度の低屈折率となり、この塗膜は反射防止膜（ＡＲ膜）として機能する。
【００２６】
このようにして、低コストで製造されるシリカ殻からなる立方体状の中空粒子の低屈折率及び透光性を利用した、低コストが要求される用途にも使用することができる反射防止コーティング材となる。
【００２７】
請求項２の発明にかかる防眩コーティング材は、シリカ殻からなる立方体状の中空粒子の低屈折率、透光性及び二次粒子の乱反射を利用した防眩コーティング材であって、  ３０ｎｍから３００ｎｍまでの範囲の外径を有するシリカ殻からなる立方体状の中空一次粒子が凝集した０．５μｍ〜５０μｍの範囲内の大きさを有する二次粒子を有機合成樹脂塗料中に均一分散してなる。
【００２８】
このようなシリカ殻からなる立方体状の中空粒子が凝集した二次粒子について、図６を参照して説明する。図６は粒径が５０ｎｍから１５０ｎｍの外径を有するシリカ殻からなる立方体状の中空粒子が凝集した状態を示す透過型電子顕微鏡（ＴＥＭ）写真である。図６に示されるように、中空粒子が凝集した二次粒子は、このＴＥＭ写真においては約０．５μｍ〜約０．８μｍの大きさを有しているが、実際に得られる二次粒子は１μｍ〜５μｍ程度、更に大きいものでは５μｍ〜５０μｍ程度の大きさを有している。
【００２９】
このような中空粒子が凝集した二次粒子を有機合成樹脂塗料中に均一に分散して、基板上に薄く塗布することによって、大きい二次粒子は有機合成樹脂の塗膜から突出する。そして、図６に示されるように、二次粒子を構成するシリカ中空粒子は立方体状を有しており、シリカ殻の厚さも１ｎｍ〜５ｎｍ程度と薄いため、塗膜に対してほぼ垂直に入射する可視光線はそのまま透過させ、塗膜に対して斜めに入射する可視光線は散乱させる機能を有する。
【００３０】
これによって、正面から入射する光は透過するためコントラストが向上し、斜めから入射する光は散乱するため室内照明等が映り込むこともない、反射防止性と防眩性に優れた防眩塗膜（ＡＧ膜）を、低コストで得ることができる。このようにして、低コストで製造されるシリカ殻からなる立方体状の中空粒子の低屈折率、透光性及び二次粒子の乱反射を利用した、低コストが要求される用途にも使用することができる防眩コーティング材となる。
【００３１】
請求項３の発明にかかる反射防止コーティング材は、シリカ殻からなる立方体状の中空粒子の低屈折率及び透光性を利用した反射防止コーティング材であって、３０ｎｍから３００ｎｍまでの範囲の外径を有するシリカ殻からなる立方体状の中空一次粒子が凝集した０．５μｍ〜５０μｍの範囲内の大きさを有する二次粒子を破砕して３００ｎｍ以下の粒子としたものを有機合成樹脂塗料中に均一に分散してなる。
【００３２】
二次粒子を破砕すると、シリカ殻からなる立方体状の中空粒子の一次粒子となるが、破砕方法や条件によっては半分以上が立方体状が破壊された破片からなる粒子となる。ここで、本発明者らは、このような立方体状が破壊された破片が混在した破砕粒子を有機合成樹脂塗料中に均一に分散して、基板上に塗布することによっても優れた反射防止効果が得られることを見出し、この知見に基づいて本発明を完成したものである。
【００３３】
このようにして、低コストで製造されるシリカ殻からなる立方体状の中空粒子の低屈折率及び透光性を利用した、低コストが要求される用途にも使用することができる反射防止コーティング材となる。
【００３４】
請求項４の発明にかかる反射防止コーティング材は、シリカ殻からなる立方体状の中空粒子の低屈折率及び透光性を利用した反射防止コーティング材であって、３０ｎｍから３００ｎｍまでの範囲の外径を有するシリカ殻からなる立方体状の中空一次粒子が凝集した０．５μｍ〜５０μｍの範囲内の大きさを有する二次粒子を、ミクロンレベルの大きさのビーズを用いたビーズミルで解砕して一次粒子としたものを有機合成樹脂塗料中に均一に分散してなる。
【００３５】
ナノレベルの外径を有するシリカ殻からなる立方体状の中空一次粒子が凝集した二次粒子も、平均粒径が１５μｍ程度のミクロンレベルの大きさのビーズを用いたビーズミルで解砕することによって、３０ｎｍから３００ｎｍまでの範囲の外径を有する一次粒子に分散される。従って、ビーズミルにシリカ中空粒子が凝集した二次粒子と有機合成樹脂塗料とを入れておいて、平均粒径が１５μｍ程度のビーズを用いてビーズミルを回転させて混合することによって、有機合成樹脂塗料中に一次粒子に解砕された中空粒子が均一に分散したコーティング材が得られる。
【００３６】
かかるコーティング材を基板上に薄く塗布することによって、立方体状のシリカ中空粒子が分散した厚さ０．５μｍ〜２．０μｍ程度の透明な有機合成樹脂塗膜が形成される。この塗膜の屈折率は、内部に空気を含んだシリカ中空粒子が均一に分散しているため、１．２〜１．３程度の低屈折率となり、この塗膜は反射防止膜（ＡＲ膜）として機能する。
【００３７】
このようにして、低コストで製造されるシリカ殻からなる立方体状の中空粒子の低屈折率及び透光性を利用した、低コストが要求される用途にも使用することができる反射防止コーティング材となる。
【００３８】
請求項５の発明にかかる反射防止膜は、請求項２に記載の防眩コーティング材を塗布してなる塗膜と、請求項１、請求項３または請求項４に記載の反射防止コーティング材を塗布してなる塗膜を積層してなる。例えば請求項２に記載の防眩コーティング材を基板に塗布することによって、上述の如く、反射防止性と防眩性に優れた防眩塗膜（ＡＧ膜）となる。この防眩塗膜の上に、反射防止コーティング材を単層に塗布することによって、反射防止膜（ＡＲ膜）となる。このように、ＡＧ膜の上にＡＲ膜を重ねることによって、室内照明等の映り込みもなく透明性にも優れて表示装置のコントラストをも向上させることができる、より良好な特性を有する反射防止膜を得ることができる。
【００３９】
このようにして、低コストで製造されるシリカ殻からなる立方体状の中空粒子の低屈折率、透光性及び二次粒子の乱反射を利用した、低コストが要求される用途にも使用することができる反射防止膜となる。
【００４０】
請求項６の発明にかかる反射防止フィルムは、シリカ殻からなる立方体状の中空粒子の低屈折率及び透光性を利用した反射防止フィルムであって、３０ｎｍから３００ｎｍまでの範囲の外径を有するシリカ殻からなる立方体状の中空粒子を有機合成樹脂フィルム中に均一に分散してなる。
【００４１】
これによって、シリカ殻が薄く、空気の含有体積率が極めて高い立方体状の中空粒子が有機合成樹脂フィルム中に均一に分散して、フィルムの屈折率が１．２〜１．３と低くなって反射防止効果の高い反射防止フィルムとなる。このようにして、低コストで製造されるシリカ殻からなる立方体状の中空粒子の低屈折率及び透光性を利用した、低コストが要求される用途にも使用することができる反射防止フィルムとなる。
【００４２】
請求項７の発明にかかる防眩フィルムは、シリカ殻からなる立方体状の中空粒子の低屈折率、透光性及び二次粒子の乱反射を利用した防眩フィルムであって、３０ｎｍから３００ｎｍまでの範囲の外径を有するシリカ殻からなる立方体状の中空一次粒子が凝集した０．５μｍ〜５０μｍの範囲内の大きさを有する二次粒子を有機合成樹脂フィルム中に均一に分散してなる。
【００４３】
このようなシリカ殻からなる立方体状の中空一次粒子が凝集した二次粒子を有機合成樹脂フィルム中に均一に分散することによって、二次粒子を構成するシリカ中空粒子は立方体状を有しており、シリカ殻の厚さも１ｎｍ〜５ｎｍ程度と薄いため、フィルムに対してほぼ垂直に入射する可視光線はそのまま透過させ、フィルムに対して斜めに入射する可視光線は散乱させる機能を有する。
【００４４】
これによって、正面から入射する光は透過するためコントラストが向上し、斜めから入射する光は散乱するため室内照明等が映り込むこともない、反射防止性と防眩性に優れた防眩フィルムを、低コストで得ることができる。このようにして、低コストで製造されるシリカ殻からなる立方体状の中空粒子の低屈折率、透光性及び二次粒子の乱反射を利用した、低コストが要求される用途にも使用することができる防眩フィルムとなる。
【００４５】
請求項８の発明にかかる反射防止フィルムは、シリカ殻からなる立方体状の中空粒子の低屈折率及び透光性を利用した反射防止フィルムであって、３０ｎｍから３００ｎｍまでの範囲の外径を有するシリカ殻からなる立方体状の中空一次粒子が凝集した０．５μｍ〜５０μｍの範囲内の大きさを有する二次粒子を破砕して３００ｎｍ以下の粒子としたものを有機合成樹脂フィルム中に均一に分散してなる。
【００４６】
二次粒子を破砕すると、シリカ殻からなる立方体状の中空粒子の一次粒子となるが、破砕方法や条件によっては半分以上が立方体状が破壊された破片からなる粒子となる。ここで、本発明者らは、このような立方体状が破壊された破片が混在した破砕粒子を有機合成樹脂フィルム中に均一に分散することによっても優れた反射防止効果が得られることを見出し、この知見に基づいて本発明を完成したものである。
【００４７】
このようにして、低コストで製造されるシリカ殻からなる立方体状の中空粒子の低屈折率及び透光性を利用した、低コストが要求される用途にも使用することができる反射防止フィルムとなる。
【００４８】
請求項９の発明にかかる反射防止フィルムは、シリカ殻からなる立方体状の中空粒子の低屈折率及び透光性を利用した反射防止フィルムであって、３０ｎｍから３００ｎｍまでの範囲の外径を有するシリカ殻からなる立方体状の中空一次粒子が凝集した０．５μｍ〜５０μｍの範囲内の大きさを有する二次粒子を、ミクロンレベルの大きさのビーズを用いたビーズミルで解砕して一次粒子としたものを有機合成樹脂フィルム中に均一に分散してなる。
【００４９】
ナノレベルの外径を有するシリカ殻からなる立方体状の中空粒子が凝集した二次粒子も、平均粒径が１５μｍ程度のミクロンレベルの大きさのビーズを用いたビーズミルで解砕することによって、３０ｎｍから３００ｎｍまでの範囲の外径を有する一次粒子に分散される。従って、ビーズミルにシリカ中空粒子が凝集した二次粒子と溶媒に溶解させた有機合成樹脂フィルム原料とを入れておいて、平均粒径が１５μｍ程度のビーズを用いてビーズミルを回転させて混合することによって、有機合成樹脂フィルム原料中に一次粒子に解砕された中空粒子が均一に分散した有機合成樹脂フィルム原料が得られる。
【００５０】
かかる有機合成樹脂フィルム原料から公知の薄膜フィルム作製方法によって薄膜フィルムを製造すれば、立方体状のシリカ中空粒子が分散した厚さ０．５μｍ〜２．０μｍ程度の透明な有機合成樹脂フィルムが形成される。このフィルムの屈折率は、内部に空気を含んだシリカ中空粒子が均一に分散しているため、１．２〜１．３程度の低屈折率となり、このフィルムは反射防止フィルム（ＡＲフィルム）として機能する。
【００５１】
このようにして、低コストで製造されるシリカ殻からなる立方体状の中空粒子の低屈折率及び透光性を利用した、低コストが要求される用途にも使用することができる反射防止フィルムとなる。
【００５２】
請求項１０の発明にかかる反射防止フィルムは、請求項７に記載の防眩フィルムと、請求項６、請求項８または請求項９に記載の反射防止フィルムを積層してなる。請求項７に記載の防眩フィルムは、上述の如く、反射防止性と防眩性に優れた防眩フィルム（ＡＧフィルム）であるが、例えばこの防眩フィルムの上に、反射防止フィルム（ＡＲフィルム）を積層することによって、室内照明等の映り込みもなく透明性にも優れて表示装置のコントラストをも向上させることができる、より良好な特性を有する反射防止フィルムを得ることができる。
【００５３】
このようにして、低コストで製造されるシリカ殻からなる立方体状の中空粒子の低屈折率、透光性及び二次粒子の乱反射を利用した、低コストが要求される用途にも使用することができる反射防止フィルムとなる。
【発明を実施するための最良の形態】
【００５６】
以下、本発明の実施の形態について、図面（図１乃至図６）を参照しつつ説明する。
【００５７】
実施の形態１
まず、本発明の実施の形態１にかかる防眩コーティング材について、図１を参照して説明する。図１（ａ）は本発明の実施の形態１にかかる防眩コーティング材をガラス基板上に塗布した状態を示す部分断面図、（ｂ）はその拡大断面図である。即ち、本実施の形態１にかかる防眩コーティング材１は、請求項２の発明にかかる防眩コーティング材である。
【００５８】
最初に、本実施の形態１にかかる防眩コーティング材１の製造方法について説明する。まず、３０ｎｍから３００ｎｍまでの範囲の外径を有するシリカ殻からなる立方体状の中空粒子１０を製造するが、その製造方法は、図５について上述した通りである。本実施の形態１においては、炭酸カルシウム微粒子の粒径を制御することによって、３０ｎｍから７０ｎｍまでの範囲の外径を有する平均粒径５０ｎｍのシリカ殻からなる立方体状の中空粒子１０を製造している。
【００５９】
一方、有機溶媒のキシレン８０重量部にアクリル樹脂３を１１重量部溶解させて、有機合成樹脂塗料としてのアクリル樹脂溶液を作製する。このアクリル樹脂溶液中に、製造した３０ｎｍから７０ｎｍまでの範囲の外径を有する平均粒径５０ｎｍのシリカ殻からなる立方体状の中空粒子１０が凝集した、０．５μｍ〜５μｍの範囲内の大きさを有する二次粒子２を適量混合する。そして、攪拌することによって、二次粒子２をアクリル樹脂溶液中に均一に分散させる。これによって、本実施の形態１にかかる防眩コーティング材１が製造される。
【００６０】
図１（ａ）に示されるように、このようにして製造された防眩コーティング材１をガラス基板４の表面に塗布することによって、溶媒としてのキシレンが揮発して、アクリル樹脂３の薄い塗膜中に０．５μｍ〜５μｍの範囲内の大きさを有する二次粒子２が突出した構造の防眩塗膜が形成される。ここで、図６のＴＥＭ写真にも示されるように、二次粒子２を構成するシリカ殻からなる立方体状の中空粒子１０は、シリカ殻１１の厚さが１ｎｍ〜５ｎｍ程度と薄くなっている。そして、中空部分１２の体積が大きいため、防眩塗膜全体としての屈折率は、１．２〜１．３と低くなっている。
【００６１】
従って、図１（ｂ）に示されるように、シリカ殻からなる立方体状の中空粒子１０は、防眩塗膜に対してほぼ垂直に入射する可視光線Ｌ１はシリカ殻１１及び中空部分１２を通過してそのまま透過させ、防眩塗膜に対して斜めに入射する可視光線Ｌ２は、シリカ殻１１において散乱させる機能を有する。従って、図１に示されるガラス基板４がパソコンのディスプレイやテレビ画面のような表示装置の表面である場合には、室内照明等の映り込みもなく透明性にも優れて表示装置のコントラストをも向上させることができる。
【００６２】
また、図１に示されるガラス基板４がビルの窓ガラスである場合には、この防眩塗膜を窓ガラスの外側に形成することによって、太陽光や自動車のヘッドライト等の眩しい光がビルの窓ガラスで反射されて通行人や自動車の運転手の目に入るという不具合も、確実に防止することができる。ここで、アクリル樹脂３は紫外線にも強く耐候性に優れるため、窓ガラスの外側に塗布されても劣化し難く、また上述の如くシリカ殻からなる立方体状の中空粒子１０は低コストで製造できるため、ビルの窓ガラスのような大きな面積にも使用することができる。
【００６３】
このようにして、本実施の形態１にかかる防眩コーティング材１は、低コストで製造されるシリカ殻からなる立方体状の中空粒子１０の低屈折率、透光性及び二次粒子２の乱反射を利用した、低コストが要求される用途にも使用することができる防眩コーティング材となる。
【００６４】
実施の形態２
次に、本発明の実施の形態２にかかる反射防止コーティング材について、図２を参照して説明する。図２は本発明の実施の形態２にかかる反射防止コーティング材をガラス基板上に塗布した状態を示す部分断面図である。
【００６５】
本実施の形態２にかかる反射防止コーティング材５は、３０ｎｍから７０ｎｍまでの範囲の外径を有する平均粒径５０ｎｍのシリカ殻からなる立方体状の中空粒子１０が凝集した０．５μｍ〜５μｍの範囲内の大きさを有する二次粒子２を破砕して製造されるものである。即ち、本実施の形態２にかかる反射防止コーティング材５は、請求項３の発明にかかる反射防止コーティング材である。
【００６６】
図２に示されるように、まず３０ｎｍから７０ｎｍまでの範囲の外径を有する平均粒径５０ｎｍのシリカ殻からなる立方体状の中空一次粒子１０が凝集した０．５μｍ〜５μｍの範囲内の大きさを有する二次粒子２を製造する。続いて、この二次粒子２を破砕することによって、３０ｎｍから７０ｎｍまでの範囲の大きさの破砕粒子とする。
【００６７】
一方、有機溶媒のキシレン８０重量部にアクリル樹脂３を１１重量部溶解させて、有機合成樹脂塗料としてのアクリル樹脂溶液を作製する。このアクリル樹脂溶液中に、二次粒子２を破砕して製造した３０ｎｍから７０ｎｍまでの範囲の大きさを有する破砕粒子６を適量混合して、攪拌することによって、破砕粒子６をアクリル樹脂溶液中に均一に分散させる。これによって、本実施の形態２にかかる反射防止コーティング材５が製造される。
【００６８】
図２に示されるように、このようにして製造された本実施の形態２にかかる反射防止コーティング材５をガラス基板４の表面に塗布することによって、溶媒としてのキシレンが揮発して、アクリル樹脂３の薄い塗膜中に、３０ｎｍから７０ｎｍまでの範囲の大きさを有する破砕粒子６が均一に分散した単層構造の反射防止塗膜が形成される。
【００６９】
図２に示されるように、二次粒子２を破砕すると、シリカ殻からなる立方体状の中空粒子１０の一次粒子となるが、条件によっては半分以上が立方体状が破壊された破片からなる破砕粒子６となる。本発明者らは、このような立方体状が破壊された破片が混在した破砕粒子６を有機合成樹脂塗料３中に均一に分散して、ガラス基板４上に塗布することによっても優れた反射防止効果が得られることを見出し、この知見に基づいて本実施の形態２にかかる反射防止コーティング材５を完成したものである。
【００７０】
このようにして、本実施の形態２にかかる反射防止コーティング材５は、低コストで製造されるシリカ殻からなる立方体状の中空粒子１０の低屈折率及び透光性を利用した、低コストが要求される用途にも使用することができる反射防止コーティング材となる。
【００７１】
実施の形態３
次に、本発明の実施の形態３にかかる反射防止コーティング材について、図３を参照して説明する。図３は本発明の実施の形態３にかかる反射防止コーティング材の製造方法を示す説明図及び本発明の実施の形態３にかかる反射防止コーティング材をガラス基板上に塗布した状態を示す部分断面図である。
【００７２】
ナノレベルの外径を有するシリカ殻からなる立方体状の中空粒子１０が凝集した二次粒子２も、平均粒径が１５μｍ程度のミクロンレベルの大きさのビーズＢＳを用いたビーズミルＢＭで解砕することによって、３０ｎｍから３００ｎｍまでの範囲の外径を有する立方体状の中空粒子１０に分散される。従って、図３に示されるように、ビーズミルＢＭにシリカ中空粒子が凝集した二次粒子２と有機合成樹脂塗料としてのポリカーボネート樹脂塗料７とを入れておいて、平均粒径が１５μｍのビーズＢＳを用いてビーズミルＢＭを回転させて混合することによって、ポリカーボネート樹脂塗料７中に一次粒子に解砕された中空一次粒子１０が均一に分散したコーティング材８が得られる。
【００７３】
図３に示されるように、かかるコーティング材８をガラス基板４上に薄く塗布することによって、立方体状のシリカ中空粒子１０が分散した厚さ０．５μｍ〜２．０μｍ程度の透明なポリカーボネート樹脂塗膜７が形成される。この塗膜７の屈折率は、内部に空気を含んだシリカ中空粒子１０が均一に分散しているため、１．２〜１．３の範囲内の低屈折率となり、この塗膜７は反射防止膜（ＡＲ膜）として機能する。
【００７４】
このようにして、本実施の形態３にかかる反射防止コーティング材８は、低コストで製造されるシリカ殻からなる立方体状の中空粒子１０の低屈折率及び透光性を利用した、低コストが要求される用途にも使用することができる反射防止コーティング材となる。
【００７５】
実施の形態４
次に、本発明の実施の形態４にかかる防眩フィルム及び反射防止フィルムについて、図４を参照して説明する。図４（ａ）は本発明の実施の形態４にかかる防眩フィルムをガラス基板上に貼り付けた状態を示す部分断面図、（ｂ）は本発明の実施の形態４にかかる反射防止フィルムの構造を示す部分断面図、（ｃ）は本発明の実施の形態４の変形例にかかる反射防止フィルムの構造を示す部分断面図である。
【００７６】
図４（ａ）に示されるように、本実施の形態４にかかる防眩フィルム１５は、ナノレベルの外径を有するシリカ殻からなる立方体状の中空粒子１０が凝集した二次粒子２を、ミクロンオーダーの厚さの有機合成樹脂フィルムとしてのアクリル樹脂フィルム１６中に均一に分散させたものである。
【００７７】
図４（ａ）に示されるように、このようにして製造された防眩フィルム１５をガラス基板４の表面に貼り付けることによって、薄いアクリル樹脂フィルム１６中に０．５μｍ〜５μｍの範囲内の大きさを有する二次粒子２が突出した構造の防眩フィルム１５となる。ここで、図６のＴＥＭ写真にも示されるように、二次粒子２を構成するシリカ殻からなる立方体状の中空粒子１０は、シリカ殻１１の厚さが１ｎｍ〜５ｎｍ程度と薄くなっている。そして、中空部分１２の体積が大きいため、防眩フィルム１５全体としての屈折率は、１．２〜１．３と低くなっている。
【００７８】
従って、シリカ殻からなる立方体状の中空粒子１０は、防眩フィルム１５に対してほぼ垂直に入射する可視光線はシリカ殻１１及び中空部分１２を通過してそのまま透過させ、防眩フィルム１５に対して斜めに入射する可視光線は、シリカ殻１１において散乱させる機能を有する。従って、図４（ａ）に示されるガラス基板４がパソコンのディスプレイやテレビ画面のような表示装置の表面である場合には、室内照明等の映り込みもなく透明性にも優れて表示装置のコントラストをも向上させることができる。
【００７９】
また、図４（ａ）に示されるガラス基板４がビルの窓ガラスである場合には、この防眩フィルム１５を窓ガラスの外側に貼り付けることによって、太陽光や自動車のヘッドライト等の眩しい光がビルの窓ガラスで反射されて通行人や自動車の運転手の目に入るという不具合も、確実に防止することができる。ここで、アクリル樹脂フィルム１６は紫外線にも強く耐候性に優れるため、窓ガラスの外側に貼り付けられても劣化し難く、また上述の如くシリカ殻からなる立方体状の中空粒子１０は低コストで製造できるため、ビルの窓ガラスのような大きな面積にも使用することができる。
【００８０】
このようにして、本実施の形態４にかかる防眩フィルム１５は、低コストで製造されるシリカ殻からなる立方体状の中空粒子１０の低屈折率、透光性及び二次粒子２の乱反射を利用した、低コストが要求される用途にも使用することができる防眩フィルムとなる。
【００８１】
次に、本実施の形態４にかかる反射防止フィルム１７について、図４（ｂ）を参照して説明する。図４（ｂ）に示されるように、本実施の形態４にかかる反射防止フィルム１７は、有機合成樹脂フィルムとしてのポリカーボネート樹脂フィルム１８中に、シリカ殻からなる立方体状の中空粒子１０を均一に分散させてなるものである。
【００８２】
このような反射防止フィルム１７を製造するには、上記実施の形態３において図３について説明したように、シリカ殻からなる立方体状の中空一次粒子１０が凝集した二次粒子２と、ポリカーボネート樹脂フィルム１８の原料となるポリカーボネート樹脂溶液とを、平均粒径が１５μｍのビーズＢＳを用いたビーズミルＢＭ中に入れ、ビーズミルＢＭを回転させて混合することによって、二次粒子２が解砕されてポリカーボネート樹脂溶液にシリカ殻からなる立方体状の中空粒子１０が均一に分散した状態となる。
【００８３】
かかるポリカーボネート樹脂フィルム原料から公知の薄膜フィルム作製方法によって薄膜フィルムを製造すれば、図４（ｂ）に示されるように、立方体状のシリカ中空粒子１０が単層で分散した厚さ０．５μｍ〜２．０μｍ程度の透明なポリカーボネート樹脂フィルム１７が形成される。このフィルム１７の屈折率は、内部に空気を含んだシリカ中空粒子１０が均一に分散しているため、１．２〜１．３の範囲内の低屈折率となり、このフィルム１７は反射防止フィルム（ＡＲフィルム）として機能する。
【００８４】
このようにして、本実施の形態４にかかる反射防止フィルム１７は、低コストで製造されるシリカ殻からなる立方体状の中空粒子１０の低屈折率及び透光性を利用した、低コストが要求される用途にも使用することができる反射防止フィルムとなる。
【００８５】
次に、本実施の形態４の変形例にかかる反射防止フィルム２０について、図４（ｃ）を参照して説明する。図４（ｃ）に示されるように、本実施の形態４の変形例にかかる反射防止フィルム２０は、図４（ａ）に示される本実施の形態４にかかる防眩フィルム１５の上面に図４（ｂ）に示される本実施の形態４にかかる反射防止フィルム１７を積層したものである。
【００８６】
図４（ａ）に示される防眩フィルム１５は、上述の如く、反射防止性と防眩性に優れた防眩フィルム（ＡＧフィルム）であるが、この防眩フィルム１５の上に、反射防止フィルム（ＡＲフィルム）１７を積層することによって、室内照明等の映り込みもなく透明性にも優れて表示装置のコントラストをも向上させることができる、より良好な特性を有する反射防止フィルムを得ることができる。
【００８７】
このようにして、本実施の形態４の変形例にかかる反射防止フィルム２０は、低コストで製造されるシリカ殻からなる立方体状の中空粒子１０の低屈折率、透光性及び二次粒子２の乱反射を利用した、低コストが要求される用途にも使用することができる反射防止フィルムとなる。
【００８８】
本発明を実施するに際しては、反射防止コーティング材、防眩コーティング材、反射防止膜、反射防止フィルム、防眩フィルムのその他の部分の構成、成分、材料、大きさ、厚さ、形状、数量、製造方法等についても、上記各実施の形態に限定されるものではない。
殊に、上記反射防止コーティング材、防眩コーティング材、反射防止膜、反射防止フィルムまたは防眩フィルムは、３０ｎｍから３００ｎｍまでの範囲の外径を有するシリカ殻からなる中空粒子の中でも、４０ｎｍ〜１５０ｎｍの外径、より好ましくは５０ｎｍ〜１００ｎｍの外径を有するシリカ殻からなる中空粒子がより製造し易く、有機合成樹脂塗料または有機合成樹脂フィルム中に均一に分散させることが容易である。
このようにして、低コストで製造されるシリカ殻からなる立方体状の中空粒子の低屈折率、透光性及び二次粒子の乱反射を利用した、低コストが要求される用途にも使用することができる反射防止コーティング材、防眩コーティング材、反射防止膜、反射防止フィルムまたは防眩フィルムとなる。
【図面の簡単な説明】
【００８９】
【図１】図１（ａ）は本発明の実施の形態１にかかる防眩コーティング材をガラス基板上に塗布した状態を示す部分断面図、（ｂ）はその拡大断面図である。
【図２】図２は本発明の実施の形態２にかかる反射防止コーティング材をガラス基板上に塗布した状態を示す部分断面図である。
【図３】図３は本発明の実施の形態３にかかる反射防止コーティング材の製造方法を示す説明図及び本発明の実施の形態３にかかる反射防止コーティング材をガラス基板上に塗布した状態を示す部分断面図である。
【図４】図４（ａ）は本発明の実施の形態４にかかる防眩フィルムをガラス基板上に貼り付けた状態を示す部分断面図、（ｂ）は本発明の実施の形態４にかかる反射防止フィルムの構造を示す部分断面図、（ｃ）は本発明の実施の形態４の変形例にかかる反射防止フィルムの構造を示す部分断面図である。
【図５】図５は、高分散シリカナノ中空粒子の製造方法の概略を示す説明図である。
【図６】図６は粒径が５０ｎｍから１５０ｎｍの外径を有するシリカ殻からなる立方体状の中空粒子が凝集した状態を示す透過型電子顕微鏡（ＴＥＭ）写真である。
【符号の説明】
【００９０】
１  防眩コーティング材
２  二次粒子
３，７  有機合成樹脂塗料
５，８  反射防止コーティング材
６  破砕粒子
１０  シリカ殻からなる立方体状の中空粒子
１５  防眩フィルム
１６，１８  有機合成樹脂フィルム
１７，２０  反射防止フィルム
ＢＭ  ビーズミル
ＢＳ  ビーズ
【図１】
0004752019.tif 000002
【図２】
0004752019.tif 000003
【図３】
0004752019.tif 000004
【図４】
0004752019.tif 000005
【図５】
0004752019.tif 000006
【図６】
0004752019.tif 000007